Brevet FR2647187A1 — publié le 19901123

La présente invention concerne une couche de protection thermique destinée à protéger la virole d'une chambre de moteur statoréacteur. Plus particulièrement, l'invention concerne la mise au point d'un dispositif de protection thermique interne, et d'un procédé de fabrication correspondant, destiné à des structures creuses soumises, à un écoulement ablatif de gaz corrosifs à grande vitesse et haute tempéra- ture, et à des vibrations de niveau élevé, en particulier inhérentes au fonctionnement. Dans l'état actuel de la technique, les couches de protection thermiques de telles structures sont constituées de composites à liants organiques, organo- métalliques ou minéraux, capables d'inclure des renforts du type poudres, fibres, tissus organiques ou minéraux. Sous l'action des gaz.chauds, le matériau ablatable subit le phénomène de pyrolyse. La pyrolyse s'accompagne d'une dégradation de la cha ne carbonée ou organi-silicique du liant qui rend la scorie fragile et cassante dans la masse. Pour pallier cette fragilisation, la couche de protection thermique est couramment armée, suivant des techniques diverses. Il est en effet connu que, pour un matériau ablatable de ce type, soumis à l'érosion des gaz chauds et aux vibrations, l'ablation est réduite lorsque le matériau est armé. L'armature noyée dans le matériau isolant peut être métallique ou non, tissée ou fibreuse. Le brevet FR-2.569.237 (ou US-4.655.866) décrit un tel dispositif armé de protection thermique, et le processus de fabrication correspondant, pour la protection thermique de parois longées par des veines d'écoulement de gaz, telles que les chambres de moteurs statoréacteurs. L'intéret de ce brevet antérieur a été de permettre l'élaboration d'une couche de protection souple, À5 par exemple en silicone, renforcée en particulier par une armature orientée par rapport à l'écoulement des gaz, qui confère une bonne tenue à l'ablation et aux arrachements provoqués par les vibrations dues au fonctionnement du moteur. L'invention a pour objet d'améliorer les performances d'un dispositif conforme au brevet précité, notamment en ce qui concerne sa tenue mécanique après pyrolyse du liant. L'invention propose un dispositif de protection thermique destiné à la protection de parois de structures soumises & un écoulement ablatif à haute température en présence de vibrations, du type comportant, noyée dans une matrice thermiquement isolante, une armature réfractaire formée d'un matelas frangé comportait une partie maillée soumise à l'écoulement ablatif et des franges destinées à être dirigées vers la paroi de structure à protéger, caractérisé en ce qu'il qomporte en outre un tissu réfractaire à mailles évidées, parallèle à la partie maillée de l'armature et traversé, à la faveur de ses propres mailles, par lesdites franges. L'implantation dans un tel matelas frangé d'un tissu à fils avantageusement torsadés ou spirales, a pour effet de maintenir l'intégrité de la scorie après pyrolyse en profondeur de la protection thermique et même après dégradation du collage sur la paroi à protéger. Le tissu spiralé a pour effet de lier les couches de franges entre elles et de solidifier l'ensemble. Le tissu réfractaire est avantageusement formé de fils spirales parallèles qui s'interpénètrent, ce qui lui confère une grande souplesse transversalement à ces fils. Le tissu réfractaire peut être choisi notamment parmi les matériaux suivants: acier, carbone imprégné d'un rigidimère, silice imprégnée d'une résine rigidimère ou d'une autre résine organique ou non organique. Selon des dispositions préférées, non limita- tives: - la matrice thermiquement isolante est à base de silicone, - cette matrice est chargée en fibres et en poudre de carbure de silicium, ou en toute autre matière (poudre) réfractaire, - le matelas frangé est en carbure de silicium, ou en toute autre matière (fibre) réfractaire-, - le dispositif est cylindrique, l'armature étant formée d'un ruban frangé enroulé en hélice. L'invention propose également un procédé de fabrication d'un dispositif de protection thermique destiné à la protection interne d'une paroi cylindrique soumise à un écoulement ablatif à haute température en présence de vibrations selon lequel: - on bobine un ruban réfractaire à franges sur un mandrin en. sorte que les franges soient orientées radialement par rapport à ce mandrin en sorte de former un matelas frangé, - on imprègne ce matelas frangé avec une composition polymérisable thermiquement isolante, - on place un tissu réfractaire à mailles évidées autour du matelas frangé imprégné, - on fait pénétrer les fils constitutifs du tissu entre les franges du matelas frangé, et - on fait cuire l'ensemble. Selon des dispositions préférées, non limita- tives: - on fait pénétrer les fils du tissu entre les franges du matelas frangé par bobinage autour de ce tissu d'un fil ou ruban, - ce fil ou ruban est réfractaire, - ce fil ou ruban est en acier, - ce fil ou ruban est en carbure de silicium, - ce fil ou ruban est en carbone, - ce fil ou ruban est en silice, - on usine ledit ensemble pour l'amener au diamètre intérieur de la paroi cylindrique à protéger, - on imprègne les franges principalement en leur base en sorte de faciliter la pénétration de l'extrémité libre de ces franges dans les mailles du tissu, - on effectue la cuisson sous pression, - la matrice thermiquement isolante étant à base de silicone, on effectue la. cuisson à 1000C pendant lh30 sous une pression de 10 bars, - le ruban frangé est à base de carbure de silicium, - le tissu est formé de fils spiralés parallèles qui s'interpénètrent, - le tissu est en acier. Les performances d'une couche de protection conforme à l'invention dépendent des paramètres suivants: - le choix de la frange (nature et dimension de ses fibres): il sera fait en fonction de l'épaisseur de la 1S protection thermique à obtenir, choix préalable du type de structuration (tissu) retenu, et de la profondeur de son implantation; la frange, une fois bobinée, doit être dans un plan aussi proche que possible du plan radial et l'extrémité des franges ne doit pas être imprégnée (ou être peu imprégnée) afin que lesdites franges puissent facile- ment s'engager dans la maille du tissu spiralé. - la tension du liage de la fibre ou ruban: cette tension influe directement sur l'inclinaison des franges et leur aptitude à rester dans un plan radial du mandrin. - la définition de la composition d'imprégnation et donc sa viscosité: une composition ayant une viscosité trop faible ne convient pas car elle peut couler; en fait, la composition doit avoir une consistance lui permettant de mouiller parfaitement les franges tout en restant elle-même suffisamment thixotrope, pour garder au ruban sa forme première et à ne pas couler. - les paramètres machines (pression d'alimentation, dimension et positionnement de la frange): ils sont autant de facteurs qui permettent d'obtenir une base correcte pour l'implantation du maillage. Des objets, caractéristiques et avantages de l'invention ressortent de la description qui suit, donnée à titre d'exemple non limitatif, en regard des dessins annexés sur lesquels: - la figure 1 est une vue partielle en perspective d'un dispositif de protection thermique conforme à l'invention; - la figure 2 est une vue agrandie, avec arrachement partiel, du détail I de la figure l; - la figure 3 est une vue latérale du dis- positif de la figure 2, selon la flèche III de la figure 2, sous une forme éclatée faisant apparaître les principales étapes de fabrication de ce dispositif; - la figure 4 est une vue en perspective d'un mandrin autour duquel on bobine un ruban frangé, selon une i5 première étape du procédé de fabrication du dispositif des figures 1 à 3, - la figure 5 est une vue en perspective d'une feuillie de tissu et du ruban bobiné selon une étape suivante sur le point d'être enroulée autour du mandrin; 2 e' - la figure 6 est une vue, en perspective d'un ruban réfractaire en train d'être bobiné autour du mandrin, du ruban et de la feuille de tissu pour, selon encore une autre étape du procédé de fabrication, faire pénétrer cette 2- feuille de tissu entre les franges du ruban bobiné. Ainsi qu'il ressort des figures 1 à 3, un dispositif de protection thermique 1 conforme à l'invention comporte. noyée dans une matrice thermiquement isolante qui l'impregne, une armature réfractaire 2 et un tissu à 3' mailles évidées 3. Cette armature réfractaire 2 est formée d'un matelas frangé comportant une partie maillée 4 destinée à être soumise à l'écoulement ablatif, et des franges 5 destinées à etre dirigées vers la paroi de structure à protéger. Le tissu 3 & mailles évidées est ici formé de fils spiralés 3A parallèles qui s'interpénètrent. Ces fils spiralés 3A sont entièrement engagés entre les franges 5 de l'armature 2, lesquelles traversent donc le tissu 3 de part en part en passant au travers de ses mailles évidées. La partie maillée est avantageusement maillée y compris dans le sens de son épaisseur. Une couche de protection 6, avantageusement réfractaire, est ici disposée en regard des extrémités de franges auxquelles elles sont fixées, par exemple par l'intermédiaire de la matrice isolante. Cette matière est avantageusement polyméri- sable. Lorsque, comme c'est le cas aux figures 1 à 3, le dispositif i a une conformation partiellement cylindri- que, les fils spiralés 3A sont orientés parallèlement à la génératrice du cylindre grâce à quoi, ici, la courbure du dispositif n'impose aucune déformation sensible des fils spirales eux-mêmes. Les figures 4 à 6 illustrent les principales étapes de fabrication de ce dispositif: - à la figure 4 on bobine un ruban frangé 7 (non imprégné) sur un mandrin 8 de diamètre au moins égal au diamètre intérieur utile de la chambre de combustion, monté sur une machine 9, - on imprègne le matelas frangé 2 ainsi réalisé, au moyen d'un appareillage de transfert non représenté, (pot et presse de transfert ou pistolet de transfert par exemple) en appliquant entre chaque rangée de franges, une composi- tion silicone chargée assurant l'imprégnation de la matrice réfractaire de la protection (et constituant la matrice isolante précitée), - à la figure 5 on implante dans le matelas 2 bobiné et imprégnée le tissu spiralé métallique 3 que l'on frette, conformément à la figure 6, au moyen d'un bobinage de fil ou ruban réfractaire 10, constituant la couche 6 précitée, - on met en autoclave (non représenté) le mandrin ainsi bobiné pour cuisson à une température de 1000C pendant lh30 sous une pression de 10 bars, - on met à épaisseur la couche de protection thermique 1 par usinage de préférence jusqu'à affleurement du tissu métallique. Les fils spiralés du tissu 3 sont parallèles au mandrin. Pour réaliser au mieux cette opération, il faut: - que les extrémités des franges soient pas ou peu imprégnées de manière & s'engager aisément dans la maille du tissu, - que les franges soient dans un plan aussi proche que possible d'une direction radiale au mandrin, - que la matrice silicone ait une consistance telle que la frange soit parfaitement mouillée mais qu'il soit suffisam- ment thixotrope, de manière à garder au ruban sa forme première et à ne pas couler. Selon un exemple de réalisation, pour la réalisation d'une protection thermique, les matériaux sont: - franges en carbure de silicum 2' - nombre de fil: 1000 filaments/mèche - longueur: 12 mm - hauteur de pied: 3,5 mm nombre de boucle/cm: 3 - poids/m: 3,8 g - composition du mélange (réalisé de toute matière connue appropriée): - RTV 630 A (100 parties) - RTV 630 B (10 parties) Fournisseur G.E. - SiC poudre (25 parties) - SiC fibres (6 parties) - retardateur type PT 67 (2 parties) - tissu spiralé inox - vide (écartement des fils) 3 mm épaisseur des fils: 6/10 mm - pas des spirales: 5 mm Avec ces matériaux on a obtenu un produit de caractéristiques moyennes suivantes: e. m 8,5 à 9 mm m. = 1,X 1,8 >.k. 0,53 W/m/ C Cm _ 1,15/g/ Avec les conventions suivantes: em = épaisseur moyenne du revêtement d. = masse volumique moyenne ilS.m = conductivité thermique moyenne Cm = chaleur spécifique moyenne Il va de soi que la description qui précède n'a été. proposée qu'à titre d'exemple non limitatif et que de nombreuses variantes peuvent être proposées par l'homme de l'art sans sortir du cadre de l'invention. g REVENDICATIONS 1. Dispositif de protection thermique (1) destine à la protection de parois de structures soumises à un écoulement ablatif à haute température en présence de vibrations, du type comportant, noyée dans une matrice thermiquement isolante, une armature réfractaire (2) formée d'un matelas frangé comportant une partie maillée (4) soumise à l'écoulement ablatif et des franges (5) destinées à être dirigées vers la paroi de structure à protéger, caractérisé en ce qu'il comporte en outre un tissu réfractaire (3) à mailles évidées, parallèle à la partie maillée (4) de l'armature et traversé, à la faveur de ses propres mailles, par lesdites franges. 2. Dispositif selon la revendication 1, caractérisé en ce que le tissu réfractaire (3) est formé de fils spirales (3A) parallèles qui s'interpénètrent. 3. Dispositif selon la revendication 1 ou la revendication 2, caractérisé en ce que le tissu est en acier. 4. Dispositif selon la revendication 1 ou la revendication 2, caractérisé en ce que le tissu est en carbone imprégné d'une résine rigidimère. 5. Dispositif selon la revendication 1 ou la revendication 2, caractérisé en ce que le tissu est en silice imprégnée d'une résine. 6. Dispositif selon l'une quelconque des revendications I à 5, caractérisé en ce que la matrice thermiquement isolante est à base de silicone. 7. Dispositif selon la revendication 6, caractérise en ce que cette matrice est chargée en fibres et en poudre de carbure de silicium ou toute autre poudre réfractaire. 8. Dispositif selon l'une quelconque des revendications 1 à 7, caractérisé en ce que le matelas frangé (2) est en carbure de silicium ou tout autre fibre réfractaire. 264718 7 9. Dispositif selon l'une quelconque des revendications 1 à 8, caractérisé en ce qu'il est cylindri- que, l'armature étant formée d'un ruban frangé (7) enroulé en hélice. 10. Procédé de fabrication d'un dispositif de protection thermique (1) destiné à la protection interne d'une paroi cylindrique soumise à un écoulement ablatif à haute température en présence de vibrations selon lequel: - on bobine un ruban réfractaire. (7) à franges (5) sur un mandrin (8) en sorte que les franges soient orientées radialement par rapport à ce mandrin en sorte de former un matelas frangé (2), - on imprègne ce matelas frangé avec une composition thermiquement isolante, - on place un tissu réfractaire (3) à mailles évidées autour du matelas frangé imprégné, - on fait pénétrer les fils constitutifs du tissu entre les franges du matelas frangé, et - on fait cuire l'ensemble. 11. Procédé selon la revendication 10, caractérisé en ce qu'on fait pénétrer les fils (3A) du tissu entre les franges (5) du matelas frangé par bobinage autour de ce tissu d'un fil ou ruban (10). 12. Procédé selon la revendication 11, 2' caractérisé en ce que ce fil ou ruban (10) est réfractaire. 13. Procédé selon la revendication 12, caractérisé en ce que ce fil ou ruban est en acier. 14. Procédé selon la revendication 12, caractérisé en ce que ce fil ou ruban est en carbure de silicium. 15. Procédé selon la revendication 12, caractérisé en ce que ce fil ou ruban est en carbone. 16. Procédé selon la revendication 12, caractérisé en ce que fil ou ruban est en silice. 17. Procédé selon l'une quelconque des revendications 10 à 16, caractérisé en ce qu'on usine ledit 11- ensemble pour l'amener au diamètre intérieur de la paroi cylindrique à protéger. 18. Procédé selon l'une quelconque des revendications 10 à 16, caractérisé en ce qu'on imprègne principalement la base de franges en sorte de faciliter la pénétration de l'extrémité libre des franges dans les mailles du tissu. 19. Procédé selon l'une quelconque des revendications 10 à 18, caractérisé en ce qu'on effectue la cuisson sous pression. 20. Procédé selon la revendication 19, caractérisé en ce que la matrice thermiquement isolante étant à base de silicone, on effectue la cuisson à 100*C' pendant lh30 sous une pression de 10 bars. 21. Procédé selon l'une - quelconque des revendications. 10 à 20, caractérisé en ce que le ruban frangé est à base de carbure de silicium. 22. Procédé selon l'une quelconque des revendications 10 à 21, caractérisé en ce que le tissu est formé de fils spiralés parallèles qui s'interpénètrent. 23. Procédé selon la revendication 22, caractérisé en ce que le tissu est en acier.